【手続補正書】
【提出日】平成19年1月17日(2007.1.17)
【手続補正１】
【補正対象書類名】特許請求の範囲
【補正対象項目名】全文
【補正方法】変更
【補正の内容】
【特許請求の範囲】
【請求項１】
第一基材又は電極層と第二基材又は電極層の間にサンドイッチされる、充填されトップ−シールされるディスプレーセルを含んで成る電気泳動又は液晶ディスプレーであって、高誘電性ポリマー又はオリゴマーと放射線硬化性組成物を含んで成る接着組成物を用いて、該第二基材又は電極層は、充填されトップ−シールされるディスプレーセルにラミネートされる電気泳動又は液晶ディスプレー。
【請求項２】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、ジエンコポリマー、シロキサンコポリマー、セルロース誘導体、アラビアゴム、アルギン酸エステル、レシチン、アミノ酸から誘導されるポリマー及びそれらの混合物から成る群から選択される請求項１に記載の電気泳動又は液晶ディスプレー。
【請求項３】
該高誘電率ポリマー又はオリゴマーは、官能化ポリウレタンである請求項１に記載の電気泳動又は液晶ディスプレー。
【請求項４】
該官能化ポリウレタンは、ヒドロキシル末端ポリエステルポリウレタンである請求項３に記載の電気泳動又は液晶ディスプレー。
【請求項５】
該放射線硬化性組成物は、多官能価モノマー又はオリゴマーを含んで成る請求項１に記載の電気泳動又は液晶ディスプレー。
【請求項６】
該接着組成物は、架橋剤を更に含んで成る請求項１に記載の電気泳動又は液晶ディスプレー。
【請求項７】
該接着組成物は、触媒を更に含んで成る請求項６に記載の電気泳動又は液晶ディスプレー。
【請求項８】
ディスプレー流体で充填され、高誘電性ポリマー又はオリゴマーと放射線硬化性組成物を含んで成るトップ−シーリング組成物でトップ−シールされるディスプレーセルを含んで成る電気泳動又は液晶ディスプレー。
【請求項９】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、ジエンコポリマー、シロキサンコポリマー、セルロース誘導体、アラビアゴム、アルギン酸エステル、レシチン及びアミノ酸からの誘導体から成る群から選択される請求項８に記載の電気泳動又は液晶ディスプレー。
【請求項１０】
該高誘電性ポリマー又はオリゴマーは、官能化ポリウレタンである請求項８に記載の電気泳動又は液晶ディスプレー。
【請求項１１】
該官能化ポリウレタンは、ヒドロキシル末端ポリエステルポリウレタンである請求項１０に記載の電気泳動又は液晶ディスプレー。
【請求項１２】
該放射線硬化性組成物は、多官能性モノマー又はオリゴマーを含んで成る請求項８に記載の電気泳動又は液晶ディスプレー。
【請求項１３】
該トップシーリング組成物は、更に架橋剤を含んで成る請求項８に記載の電気泳動又は液晶ディスプレー。
【請求項１４】
該トップシーリング組成物は、更に触媒を含んで成る請求項１３に記載の電気泳動又は液晶ディスプレー。
【請求項１５】
電気泳動又は液晶ディスプレーの物理機械特性及び電気光学特性を向上する方法であって、
高誘電性ポリマー又はオリゴマーと放射線硬化性組成物を含んで成る接着組成物で基材又は電極層と充填されトップ−シールされるディスプレーセルを結合することを含んで成る方法。
【請求項１６】
電気泳動又は液晶ディスプレーの物理機械特性及び電気光学特性を向上する方法であって、
該高誘電性ポリマー又はオリゴマーと放射線硬化性組成物を含んで成るトップ−シーリング組成物で充填されるディスプレーセルをシールすることを含んで成る方法。
【請求項１７】
ａ）電極又は基材層上の、充填されトップ−シールされるディスプレーセルのアレイ、及び
ｂ）高誘電性ポリマー又はオリゴマーと放射線硬化性組成物を含んで成る接着組成物から形成される接着層で、該充填されトップ−シールされるディスプレーセルのトップに接着される一時的基材層
を含んで成る半仕上げディスプレーパネル。
【請求項１８】
ａ）一時的基材層上の、充填されトップ−シールされるディスプレーセルのアレイ、及び
ｂ）高誘電性ポリマー又はオリゴマーと放射線硬化性組成物を含んで成る接着組成物から形成される接着層で、該充填されトップ−シールされるディスプレーセルのトップに接着される電極又は基材層
を含んで成る半仕上げディスプレーパネル。
【請求項１９】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される請求項１７又は１８に記載の半仕上げディスプレーパネル。
【請求項２０】
該放射線硬化性組成物は、多官能価モノマー又はオリゴマーを含んで成る請求項１７又は１８に記載の半仕上げディスプレーパネル。
【請求項２１】
該接着組成物は、架橋剤を更に含んで成る請求項１７又は１８に記載の半仕上げディスプレーパネル。
【請求項２２】
該接着組成物は、触媒を更に含んで成る請求項２１に記載の半仕上げディスプレーパネル。
【請求項２３】
ａ）電極又は基材層上の充填されるディスプレーセルのアレイであり、該充填されるディスプレーセルは、高誘電性ポリマー又はオリゴマーと放射線硬化性組成物を含んで成るトップ−シール組成物で、トップ−シールされ、及び
ｂ）該充填されトップーシールされるディスプレーセルのトップにラミネートされる一時的基材
を含んで成る半仕上げディスプレーパネル。
【請求項２４】
ａ）一時的基材上の充填されるディスプレーセルのアレイであり、該充填されるディスプレーセルは、高誘電性ポリマー又はオリゴマーと放射線硬化性組成物を含んで成るトップ−シール組成物で、トップ−シールされ、及び
ｂ）該充填されトップ−シールされるディスプレーセルのトップにラミネートされる電極又は基材層
を含んで成る半仕上げディスプレーパネル。
【請求項２５】
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される請求項２３又は２４に記載の半仕上げディスプレーパネル。
【請求項２６】
該放射線硬化性組成物は、多官能価モノマー又はオリゴマーを含んで成る請求項２３又は２４に記載の半仕上げディスプレーパネル。
【請求項２７】
該トップ−シーリング組成物は、架橋剤を更に含んで成る請求項２３又は２４に記載の半仕上げディスプレーパネル。
【請求項２８】
該トップ−シーリング組成物は、触媒を更に含んで成る請求項２７に記載の半仕上げディスプレーパネル。
【請求項２９】
電気泳動又は液晶ディスプレーの接着特性及び物理機械特性を向上する方法であって、
ａ）一時的基材の剥離前又は剥離後、請求項１７、１８、２３又は２４に記載した半仕上げディスプレーパネルの接着層又は接着／シーリング層の触媒又は光開始剤を活性化すること、
ｂ）一時的基材を有さない該活性化された半仕上げディスプレーパネルを、第二電極又は基材層とラミネートすること、及び場合により
ｃ）該完成ディスプレーパネルを後硬化すること
を含んで成る方法。
【請求項３０】
パネルは、ロールの形態である請求項１７、１８、２３又は２４に記載した半仕上げディスプレーパネル。
【請求項３１】
該接着組成物は、グラフト可能ポリマー又はコポリマーを更に含んで成る請求項１に記載の電気泳動又は液晶ディスプレー。
【請求項３２】
該グラフト可能ポリマー又はコポリマーは、セルロース誘導体又はポリビニルアルコール誘導体である請求項３１に記載の電気泳動又は液晶ディスプレー。
【請求項３３】
該接着組成物は、光開始剤を更に含んで成る請求項３１に記載の電気泳動又は液晶ディスプレー。
【請求項３４】
該トップ−シーリング組成物は、グラフト可能ポリマー又はコポリマーを更に含んで成る請求項８に記載の電気泳動又は液晶ディスプレー。
【請求項３５】
該グラフト可能ポリマー又はコポリマーは、セルロース誘導体又はポリビニルアルコール誘導体である請求項３４に記載の電気泳動又は液晶ディスプレー。
【請求項３６】
該トップ−シーリング組成物は、更に光開始剤を含んで成る請求項３４に記載の電気泳動又は液晶ディスプレー。
【手続補正２】
【補正対象書類名】明細書
【補正対象項目名】００９５
【補正方法】変更
【補正の内容】
【００９５】
本発明のもう一つの要旨は、電気泳動又は液晶デバイス又はディスプレーの電気光学特性及び物理機械的特性を向上するために、トップ−シーリング又は接着層としての高誘電性ポリマー又はオリゴマー及び放射線硬化性組成物の使用に向けられている。
以下に、本発明の主な好ましい態様を記載する。
１．
電気泳動ディスプレー又は液晶ディスプレー内の第一基材又は電極層上の、充填されトップ−シールされるディスプレーセルと、第二基材又は電極層とを結合する接着組成物であって、高誘電性ポリマー又はオリゴマーと放射線硬化性組成物を含んで成る接着組成物。
２．
該第一電極層又は第二電極層は、パターン電極を含んで成る上記１．に記載の組成物。
３．
該ポリマー又はオリゴマーは、２．５〜１７の範囲の誘電率を有する上記１．に記載の組成物。
４．
該ポリマー又はオリゴマーは、３〜１５の範囲の誘電率を有する上記３．に記載の組成物。
５．
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、ジエンコポリマー、シロキサンコポリマー、セルロース誘導体、アラビアゴム、アルギン酸エステル、レシチン、アミノ酸から誘導されるポリマー及びそれらの混合物から成る群から選択される上記１．に記載の組成物。
６．
該セルロース誘導体は、ヒドロキシエチルセルロース、プロピルセルロース、セルロースアセテートプロピオネート、セルロースアセテートブチレート及びそれらのグラフトコポリマーから成る群から選択される上記５．に記載の組成物。
７．
該高誘電率ポリマー又はオリゴマーは、鎖延長又は架橋するための官能基を含んで成る上記１．に記載の組成物。
８．
該高誘電率ポリマー又はオリゴマーは、ポリウレタン、ポリ尿素、ポリカーボネート、ポリエステル及びポリアミドから成る群から選択される上記７．に記載の組成物。
９．
該高誘電率ポリマー又はオリゴマーは、−ＯＨ、−ＳＨ、−ＮＣＯ、−ＮＣＳ、−ＮＨＲ、−ＮＲＣＯＮＨＲ、−ＮＲＣＳＮＨＲ、ビニル、エポキサイド、及びそれらの誘導体である［但し、Ｒは、水素、アルキル、アリール、アルキルアリール又はアリールアルキルである］上記８．に記載の組成物。
１０．
該高誘電率ポリマー又はオリゴマーは、官能化ポリウレタンである上記９．に記載の組成物。
１１．
該官能化ポリウレタンは、ヒドロキシル末端ポリエステルポリウレタン又はポリエーテルポリウレタン、イソシアネート末端ポリエステルポリウレタン又はポリエーテルポリウレタン又はアクリレート末端ポリエステルポリウレタン又はポリエーテルポリウレタンである上記１０．に記載の組成物。
１２．
該官能化ポリウレタンは、ヒドロキシル末端ポリエステルポリウレタンである上記１１．に記載の組成物。
１３．
該ヒドロキシル末端ポリエステルポリウレタンは、ＩＲＯＳＴＩＣシリーズ（ハンツマン・ポリウレタン社製）から選択される上記１２．に記載の組成物。
１４．
該放射線硬化性組成物は、多官能価モノマー又はオリゴマーを含んで成る上記１．に記載の組成物。
１５．
該多官能価モノマー又はオリゴマーは、多官能価アクリレート、メタクリレート、ビニルエーテル、エポキサイド、アセチレン及びアリレンから成る群から選択される上記１４．に記載の組成物。
１６．
該多官能価モノマー又はオリゴマーは、ペンダント又は末端キャップアクリレート、メタクリレート、エポキシ又はビニル基を含んで成る上記１４．に記載の組成物。
１７．
該多官能価モノマー又はオリゴマーは、低分子量ポリウレタン、ポリエポキサイド、ポリエステル、ポリアクリレート、ポリメタクリレート、ポリカーボネート、ポリスチレン又はポリエーテルである上記１４．に記載の組成物。
１８．
該多官能価モノマー又はオリゴマーは、３００〜２０，０００の範囲の分子量を有する上記１４．に記載の組成物。
１９．
該多官能価モノマー又はオリゴマーは、脂肪族又は芳香族ウレタンアクリレートである上記１８．に記載の組成物。
２０．
架橋剤を更に含んで成る上記１．に記載の組成物。
２１．
該架橋剤は、多官能価イソシアネートである上記２０．に記載の組成物。
２２．
該多官能価イソシアネートは、脂肪族ポリイソシアネートである上記２１．に記載の組成物。
２３．
該脂肪族ポリイソシアネートは、デスモジュールＮ−１００（バイエル社製）又はイロジュールＥ−３５８（ハンツマン・ポリウレタン社製）である上記２２．に記載の組成物。
２４．
該高誘電性ポリマー又はオリゴマーは、ヒドロキシル末端ポリエステルポリウレタンであり、該架橋剤はポリイソシアネートである上記２０．に記載の組成物。
２５．
ヒドロキシル末端ポリエステルポリウレタンの水酸基と、ポリイソシアネートのイソシアネート基との比は、１／１０〜１０／１である上記２４．に記載の組成物。
２６．
比は、１．１／１〜２／１である上記２５．に記載の組成物。
２７．
触媒を更に含んで成る上記２０．に記載の組成物。
２８．
該触媒は、有機スズ触媒、有機ジルコニウム触媒及びビスマス触媒から成る群から選択される上記２７．に記載の組成物。
２９．
該有機スズ触媒は、ジブチルスズジラウレートである上記２８．に記載の組成物。
３０．
該放射線硬化性組成物は、カチオン型ＵＶ硬化性組成物である上記１．に記載の組成物。
３１．
ディスプレー流体で充填され、高誘電性ポリマー又はオリゴマーと放射線硬化性組成物を含んで成る組成物でトップ−シールされるディスプレーセルを含んで成る電気泳動ディスプレー又は液晶ディスプレーであって、該トップ−シーリング組成物は、基材又は電極層とディスプレー流体との間に連続的シーリング層を形成する電気泳動ディスプレー又は液晶ディスプレー。
３２．
ディスプレー流体で充填され、高誘電性ポリマー又はオリゴマーと放射線硬化性組成物を含んで成る組成物でトップ−シールされるディスプレーセルを含んで成る電気泳動ディスプレー又は液晶ディスプレーであって、該トップ−シーリング組成物は、基材又は電極層上のオーバーコート層又は接着層とディスプレー流体との間に連続的シーリング層を形成する電気泳動ディスプレー又は液晶ディスプレー。
３３．
該接着層は、高誘電性ポリマー又はオリゴマーと放射線硬化性組成物を含んで成る組成物から形成される上記３２．に記載の電気泳動ディスプレー又は液晶ディスプレー。
３４．
電気泳動デバイス又はディスプレー又は液晶デバイス又はディスプレーの物理機械特性及び電気光学特性を向上する方法であって、
該高誘電性ポリマー又はオリゴマーと放射線硬化性組成物を含んで成るトップ−シーリング層でディスプレーセルをシールすることを含んで成る方法。
３５．
電気泳動デバイス又はディスプレー又は液晶デバイス又はディスプレーの物理機械特性及び電気光学特性を向上する方法であって、
（ａ）第一基材又は電極層上にディスプレーセルを形成すること、
（ｂ）ディスプレーセルにディスプレー流体を充填すること、
（ｃ）充填したディスプレーセルをトップ−シールすること、及び
（ｄ）高誘電性ポリマー又はオリゴマーと放射線硬化性組成物を含んで成る接着層で、第二基材又は電極層と、該シールしたディスプレーセルを接着すること
を含んで成る方法。
３６．
電気泳動デバイス又はディスプレー又は液晶デバイス又はディスプレーの物理機械特性及び電気光学特性を向上する方法であって、
（ａ）第一基材又は電極層上にディスプレーセルを形成すること、
（ｂ）ディスプレーセルにディスプレー流体を充填すること、
（ｃ）高誘電性ポリマー又はオリゴマーと放射線硬化性組成物を含んで成るトップ−シール組成物で、該充填したディスプレーセルを、トップ−シールすること、及び
（ｄ）ラミネーション、コーティング、印刷、蒸着、スパッタリング又はそれらの組み合わせによって、該トップ−シールしたディスプレーセルに、第二基材又は電極層を配置すること
を含んで成る方法。
３７．
該第一電極層又は第二電極層は、パターン電極を含んで成る上記３６．に記載の方法。
３８．
ａ）電極又は基材層上の、充填されトップ−シールされるディスプレーセルのアレイ、及び
ｂ）高誘電性ポリマー又はオリゴマーと放射線硬化性組成物を含んで成る組成物から形成される接着層で、該充填されトップ−シールされるディスプレーセルのトップに接着される一時的基材層
を含んで成る半仕上げディスプレーパネル。
３９．
ａ）一時的基材層上の、充填されトップ−シールされるディスプレーセルのアレイ、及び
ｂ）高誘電性ポリマー又はオリゴマーと放射線硬化性組成物を含んで成る組成物から形成される接着層で、該充填されトップ−シールされるディスプレーセルのトップに接着される電極又は基材層
を含んで成る半仕上げディスプレーパネル。
４０．
該ディスプレーセルは、マイクロカップ、マイクログルーブ又はマイクロチャンネルである上記３８．又は３９．に記載の半仕上げディスプレーパネル。
４１．
該マイクロカップを、エンボス加工、モールディング又はリソグラフィーで製造する上記４０．に記載の半仕上げディスプレーパネル。
４２．
該一時的基材は、剥離ライナーである上記３８．又は３９．に記載の半仕上げディスプレーパネル。
４３．
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される上記３８．又は３９．に記載の半仕上げディスプレーパネル。
４４．
該放射線硬化性組成物は、多官能価モノマー又はオリゴマーを含んで成る上記３８．又は３９．に記載の半仕上げディスプレーパネル。
４５．
該接着層は、架橋剤を更に含んで成る上記３８．又は３９．に記載の半仕上げディスプレーパネル。
４６．
該接着層は、触媒を更に含んで成る上記４５．に記載の半仕上げディスプレーパネル。
４７．
ａ）電極層又は基材層上に、充填されトップ−シールされるディスプレーセルのアレイを準備すること、
ｂ）該充填されトップ−シールされるディスプレーセルのトップに、高誘電性ポリマー又はオリゴマーと放射線硬化性組成物を含んで成る組成物から形成される接着層で、該充填されトップ−シールされるディスプレーセルのアレイ上に、一時的基材をラミネートすること、及び場合により、
ｃ）接着層を硬化すること
を含んで成る半仕上げディスプレーパネルの製造方法。
４８．
ａ）一時的基材上に、充填されトップ−シールされるディスプレーセルのアレイを準備すること、
ｂ）該充填されトップ−シールされるディスプレーセルのトップに、高誘電性ポリマー又はオリゴマーと放射線硬化性組成物を含んで成る組成物から形成される接着層で、該充填されトップ−シールされるディスプレーセルのアレイ上に、電極又は基材層をラミネートすること、及び場合により、
ｃ）接着層を硬化すること
を含んで成る半仕上げディスプレーパネルの製造方法。
４９．
ａ）電極又は基材層上の充填されるディスプレーセルのアレイであり、該充填されるディスプレーセルは、高誘電性ポリマー又はオリゴマーと放射線硬化性組成物を含んで成るトップ−シール組成物で、トップ−シールされ、及び
ｂ）該充填されトップーシールされるディスプレーセルのトップにラミネートされる一時的基材
を含んで成る半仕上げディスプレーパネル。
５０．
ａ）一時的基材上の充填されるディスプレーセルのアレイであり、該充填されるディスプレーセルは、高誘電性ポリマー又はオリゴマーと放射線硬化性組成物を含んで成るトップ−シール組成物で、トップ−シールされ、及び
ｂ）該充填されトップ−シールされるディスプレーセルのトップにラミネートされる電極又は基材層
を含んで成る半仕上げディスプレーパネル。
５１．
該ディスプレーセルは、マイクロカップ、マイクログルーブ又はマイクロチャンネルである上記４９．又は５０．に記載の半仕上げディスプレーパネル。
５２．
該一時的基材は、剥離ライナーである上記４９，又は５０．に記載の半仕上げディスプレーパネル。
５３．
該高誘電性ポリマー又はオリゴマーは、ポリウレタン、ポリ尿素、ポリカーボネート、ポリアミド、ポリエステル、ポリカプロラクトン、ポリビニルアルコール、ポリエーテル、ポリ酢酸ビニル誘導体、ポリフッ化ビニル、ポリフッ化ビニリデン、ポリビニルブチラール、ポリビニルピロリドン、ポリ（２−エチル−２−オキサゾリン）、アクリル又はメタクリルコポリマー、無水マレイン酸コポリマー、ビニルエーテルコポリマー、スチレンコポリマー、セルロース誘導体、アラビアゴム、アルギン酸エステル、レシチン及びアミノ酸から誘導されるポリマーから成る群から選択される上記４９．又は５０．に記載の半仕上げディスプレーパネル。
５４．
該放射線硬化性組成物は、多官能価モノマー又はオリゴマーを含んで成る上記４９．又は５０．に記載の半仕上げディスプレーパネル。
５５．
該シーリング組成物は、架橋剤を更に含んで成る上記４９．又は５０．に記載の半仕上げディスプレーパネル。
５６．
該トップ−シーリング組成物は、触媒を更に含んで成る上記５５．に記載の半仕上げディスプレーパネル。
５７．
ａ）電極又は基材層上にディスプレーセルのアレイを準備すること、
ｂ）ディスプレーセルを充填すること、
ｃ）高誘電性ポリマー又はオリゴマーと放射線硬化性組成物を含んで成る組成物から形成されるシーリング層で、該充填されたディスプレーセルをトップーシールすること、
ｄ）該充填されトップーシールされたディスプレーセルのトップに、一時的基材をラミネートすること、及び場合により
ｅ）トップ−シーリング層を硬化すること
を含んで成る半仕上げディスプレーパネルの製造方法。
５８．
ａ）一時的基材上にディスプレーセルのアレイを準備すること、
ｂ）ディスプレーセルを充填すること、
ｃ）高誘電性ポリマー又はオリゴマーと放射線硬化性組成物を含んで成る組成物から形成されるシーリング層で、該充填されたディスプレーセルをトップーシールすること、
ｄ）ラミネーション、コーティング、印刷、蒸着、スパッタリング又はそれらの組み合わせによって、該充填されトップ−シールされたディスプレーセルのトップに、電極又は基材層を配置すること、及び場合により
ｅ）トップ−シーリング層を硬化すること
を含んで成る半仕上げディスプレーパネルの製造方法。
５９．
ａ）一時的基材上にディスプレーセルのアレイを準備すること、
ｂ）ディスプレーセルを充填すること、
ｃ）高誘電性ポリマー又はオリゴマーと放射線硬化性組成物を含んで成る組成物から形成されるシーリング層で、該充填されたディスプレーセルをトップーシールすること、
ｄ）該トップ−シールされたディスプレーセルに接着層を適用すること、及び
ｅ）ラミネーション、コーティング、印刷、蒸着、スパッタリング又はそれらの組み合わせによって、該接着層のトップに、電極又は基材層を配置すること、及び場合により
ｆ）該シーリング及び接着層を硬化すること
を含んで成る半仕上げディスプレーパネルの製造方法。
６０．
二つの一時的基材層の間に充填されトップ−シールされるディスプレーセルを含んで成る半仕上げディスプレーパネルであって、
該充填されるディスプレーセルは、高誘電性ポリマー又はオリゴマーと放射線硬化性組成物を含んで成るトップ−シール組成物で、トップ−シールされる半仕上げディスプレーパネル。
６１．
ａ）第１の一時的基材層上の、充填されトップ−シールされるディスプレーセルのアレイ、及び
ｂ）高誘電性ポリマー又はオリゴマーと放射線硬化性組成物を含んで成る接着組成物で、該充填されトップ−シールされるディスプレーセルのトップにラミネートされる第２の一時的基材
を含んで成る半仕上げディスプレーパネル。
６２．
該ディスプレーセルは、マイクロカップ、マイクログルーブ又はマイクロチャンネルである上記６０．又は６１．に記載の半仕上げディスプレーパネル。
６３．
該マイクロカップを、エンボス加工、モールディング又はリソグラフィーで製造する上記６２．に記載の半仕上げディスプレーパネル。
６４．
該一時的基材は、剥離ライナーである上記６０．又は６１．に記載の半仕上げディスプレーパネル。
６５．
電気泳動ディスプレー又は液晶ディスプレーの接着特性及び物理機械特性を向上する方法であって、
ａ）一時的基材の剥離前又は剥離後、請求項３８、３９、４９、５０、６０又は６１に記載した半仕上げディスプレーパネルの接着層又は接着／シーリング層の触媒又は光開始剤を活性化すること、
ｂ）一時的基材を有さない該活性化された半仕上げディスプレーパネルを、第二電極又は基材層とラミネートすること、及び場合により
ｃ）該完成ディスプレーパネルを後硬化すること
を含んで成る方法。
６６．
パネルは、ロールの形態である上記３８．、３９．、４９．、５０．、６０．又は６１．に記載した半仕上げディスプレーパネル。
６７．
（ａ）電極層上の充填されるマイクロカップのアレイであり、該充填されるマイクロカップは、高誘電性ポリマー又はオリゴマーと放射線硬化性組成物を含んで成るトップ−シーリング層組成物で、トップ−シールされ、
（ｂ）該シールされるマイクロカップアレイ上の保護コーティング
を含んで成る完成ディスプレー又はデバイス。
６８．
（ａ）第一基材層又は電極層上の充填されトップ−シールされるマイクロカップのアレイであり、該セルは、高誘電性ポリマー又はオリゴマーと放射線硬化性組成物を含んで成るトップ−シール組成物で、トップ−シールされ、
（ｂ）該トップ−シールされるマイクロカップアレイ上の第二電極層であり、該第二電極層は、ラミネーション、コーティング、印刷、蒸着、スパッタリング又はそれらの組み合わせによって、該トップ−シールされるマイクロカップアレイ上に配置され、及び
（ｃ）該第二電極層上の保護コーティング
を含んで成る完成ディスプレー又はデバイス。
６９．
一つの電極層を含んで成る上記６７．又は６８．に記載の完成ディスプレー又はデバイス。
７０．
該保護コーティングは、粒状添加剤を含んで成る上記６７．又は６８．に記載の完成ディスプレー又はデバイス。
７１．
該電極層は、パターン電極を含んで成る上記６７．又は６８．に記載の完成ディスプレー又はデバイス。
７２．
グラフト可能ポリマー又はコポリマーを更に含んで成る上記１．に記載の組成物。
７３．
該グラフト可能ポリマー又はコポリマーは、ビニル又はアクリレート誘導体を含んで成る組成物と、ラジカル的に又は光化学的にグラフト可能である上記７２．に記載の組成物。
７４．
該グラフト可能ポリマー又はコポリマーは、セルロース誘導体又はポリビニルアルコール誘導体である上記７２．に記載の組成物。
７５．
該セルロース誘導体は、セルロースアセテートブチレート（ＣＡＢ）、セルロースアセテートプロピオネート（ＣＡＰ）、ヒドロキシプロピルセルロース（ＨＰＣ）、ヒドロキシブチルセルロース（ＨＢＣ）、ヒドロキシエチルセルロース（ＨＥＣ）、メチルセルロース（ＭＣ）又はカルボキシメチルセルロース（ＣＭＣ）である上記７４．に記載の組成物。
７６．
該ポリビニルアルコール誘導体は、ポリビニルアセタール、ポリビニルブチラール又はそれらのコポリマーである上記７４．に記載の組成物。
７７．
該グラフト可能ポリマーは、セルロースアセテート、セルロールアセテートブチレート、セルロースアセテートプロピオネート、ポリビニルアセタール又はそれらのコポリマーである上記７２．に記載の組成物。
７８．
光開始剤を更に含んで成る上記７２．に記載の組成物。
７９．
該光開始剤は、ベンゾフェノン、ＩＴＸ（イソプロピルチオキサントン）、ＢＭＳ（４（ｐ−トリルチオ）ベンゾフェノン）、イルガキュア６５１、９０７、３６９又は１８４である上記７８．に記載の組成物。